제조 예 3 에서 4 염화주석 5 수화물 을 0 . 9 g 이용 한 이외 는 제조 예 3 및 4 와 동일 하 게 실시 했 다 . ( 투입 Ti 농도 = 0 . 45 , Sn / Ti = 0 . 1 ) 얻 어 진 졸 액 의 고형분 을 제조 예 3 과 동일 하 게 분석 한 바 , Sn / Ti 의 원소 몰 비 는 0 . 06 이 었 다 . 결정 경이 평균 각각 단축 5 nm , 장축 8 nm 로 , 평균 응집 입자경 이 20 nm 의 루틸 형 산화 티탄 이 었 다 . 피복층 / 미립자 의 중량 비 는 0 . 13 / 1 이 었 다 . 회전 증발기 에 의해 메탄올 을 가하 여 농축 하 는 조작 을 반복 한 후 , 20 중량 % 메탄올 분산 졸 액 으로 했 다 .